(57)【要約】【課題】薄さ及び柔軟性を有しつつ、強度及び通液性を兼ね備えた吸収性シート並びにその製造方法を提供すること。【解決手段】本発明の吸収性シートは、親水性繊維、熱融着性繊維及び吸水性ポリマーを含み、厚み方向に三等分したいずれの部位にも吸水性ポリマーが存在している。吸収性シートは、坪量が互いに異なる３種類以上の領域を有し、該領域のうち２種類以上が、前記吸収性シートの縦方向における任意の位置に存在しているとともに、縦方向に直交する横方向における任意の位置に存在している。また本発明は、吸収性シートの好適な製造方法も提供する。【選択図】図１
2020044273.tif 000002
【特許請求の範囲】
【請求項１】
親水性繊維、熱融着性繊維及び吸水性ポリマーを含み、厚み方向に三等分したいずれの部位にも吸水性ポリマーが存在している吸収性シートであって、
前記吸収性シートは、坪量が互いに異なる３種類以上の領域を有し、
前記領域のうち２種類以上が、前記吸収性シートの縦方向における任意の位置に存在しているとともに、縦方向に直交する横方向における任意の位置に存在している、吸収性シート。
【請求項２】
前記領域のうち２種類以上が、前記吸収性シートの縦方向における任意の位置と横方向における任意の位置とのそれぞれに交互に存在している、請求項１に記載の吸収性シート。
【請求項３】
坪量が互いに異なる３種類以上の前記領域が、坪量が最も高い高坪量領域と、坪量が最も低い低坪量領域と、坪量が該高坪量領域と該低坪量領域との中間である中坪量領域とを有し、
前記中坪量領域が一方向に延びて存在しており、
前記中坪量領域の延在方向と直交する方向における該中坪量領域の幅が２ｍｍ未満である、請求項１又は２に記載の吸収性シート。
【請求項４】
坪量が互いに異なる３種類以上の前記領域が、坪量が最も高い高坪量領域と、坪量が最も低い低坪量領域と、坪量が該高坪量領域と該低坪量領域との中間である中坪量領域とを有し、
前記高坪量領域、前記中坪量領域及び前記低坪量領域が所定の順序で配置されてなる繰り返し単位が、縦方向及び横方向のそれぞれに複数繰り返すように配置されている部位が複数存在する、請求項１ないし３のいずれか一項に記載の吸収性シート。
【請求項５】
前記領域のうち坪量が最も低い低坪量領域が複数且つ互いに離間して存在し、
前記吸収性シートの横方向に沿って隣り合う該低坪量領域どうしの間隔が１ｍｍ以上６ｍｍ以下である、請求項１ないし４のいずれか一項に記載の吸収性シート。
【請求項６】
前記領域のうち坪量が最も低い低坪量領域が複数存在し、該各低坪量領域の面積が、０．０１ｃｍ２以上０．２２ｃｍ２以下である、請求項１ないし５のいずれか一項に記載の吸収性シート。
【請求項７】
厚みが１．５ｍｍ以下である、請求項１ないし６のいずれか一項に記載の吸収性シート。
【請求項８】
請求項１ないし７のいずれか一項に記載の吸収性シートが、表面シートと裏面シートとの間に配されている、吸収性物品。
【請求項９】
親水性繊維及び熱融着性繊維を水に分散させたスラリーを抄紙網で湿式抄紙して、親水性繊維及び熱融着性繊維を含む湿潤紙匹を形成し、
前記湿潤紙匹上に吸水性ポリマーを散布し、
前記吸水性ポリマーを含む前記湿潤紙匹上に、親水性繊維及び熱融着性繊維を含む繊維構造体を重ね合わせて繊維複合体を形成し、然る後に、該繊維複合体を乾燥させる、吸収性シートの製造方法であって、
前記抄紙網として、その抄紙面に一方向に延びる低堆積部及び高堆積部が交互に形成されたものを用い、一方向に延びる高坪量部及び低坪量部を交互に有する前記湿潤紙匹を抄造し、
前記繊維構造体として、一方向に延びる高坪量部及び低坪量部を交互に有するものを用い、
前記繊維構造体に形成されている高坪量部及び低坪量部の延びる方向が、前記湿潤紙匹に形成されている高坪量部及び低坪量部の延びる方向と交差するように、該湿潤紙匹上に該繊維構造体を重ね合わせる、吸収性シートの製造方法。
【発明の詳細な説明】
【技術分野】
【０００１】
本発明は、吸収性シート、吸収性物品及び吸収性シートの製造方法に関する。
【背景技術】
【０００２】
紙おむつや生理用ナプキン等の吸収性物品においては、尿、経血等の体液の吸収性を維持しつつ、薄型化を達成することを目的として、吸収体の全体又は一部に、吸水性ポリマーを含む吸収性シートが用いられることがある。
【０００３】
特許文献１には、親水性繊維及び熱溶融性接着繊維または紙力補強剤並びに高吸水性ポリマーを含む吸収性シートが開示されている。
【０００４】
また特許文献２には、複数の吸収部が互いに離間して基盤シートに固定部を介して接合され、且つ該吸収部の間に吸収性素材が配設されており、その坪量が、該吸収部よりも低い坪量である吸収体が開示されている。
【先行技術文献】
【特許文献】
【０００５】
【特許文献１】特開平０８−２４６３９５号公報
【特許文献２】特開２０１０−２７３８１０号公報
【発明の概要】
【発明が解決しようとする課題】
【０００６】
しかし、特許文献１の吸収性シートは、その構成材料の密度が高く且つ均一であるので、柔軟性、身体追従性及び液体吸収性に関して改善の余地があった。また特許文献２に記載の吸収体は、離間して形成された複数の吸収部間に低坪量部分が連続して存在しているので、吸収体の強度に関して改善の余地があった。
【０００７】
したがって、本発明の課題は、薄さ及び柔軟性を有しつつ、強度及び通液性を兼ね備えた吸収性シート及びその製造方法を提供することにある。
【課題を解決するための手段】
【０００８】
本発明は、親水性繊維、熱融着性繊維及び吸水性ポリマーを含み、厚み方向に三等分したいずれの部位にも吸水性ポリマーが存在している吸収性シートであって、
前記吸収性シートは、坪量が互いに異なる３種類以上の領域を有し、
前記領域のうち２種類以上が、前記吸収性シートの縦方向における任意の位置に存在しているとともに、縦方向に直交する横方向における任意の位置に存在している、吸収性シートを提供するものである。
【０００９】
また本発明は、前記吸収性シートが、表面シートと裏面シートとの間に配されている、吸収性物品を提供するものである。
【００１０】
更に本発明は、親水性繊維及び熱融着性繊維を水に分散させたスラリーを抄紙網で湿式抄紙して、親水性繊維及び熱融着性繊維を含む湿潤紙匹を形成し、
前記湿潤紙匹上に吸水性ポリマーを散布し、
前記吸水性ポリマーを含む前記湿潤紙匹上に、親水性繊維及び熱融着性繊維を含む繊維構造体を重ね合わせて繊維複合体を形成し、然る後に、該繊維複合体を乾燥させる、吸収性シートの製造方法であって、
前記抄紙網として、その抄紙面に一方向に延びる低堆積部及び高堆積部が交互に形成されたものを用い、一方向に延びる高坪量部及び低坪量部を交互に有する前記湿潤紙匹を抄造し、
前記繊維構造体として、一方向に延びる高坪量部及び低坪量部を交互に有するものを用い、
前記繊維構造体に形成されている高坪量部及び低坪量部の延びる方向が、前記湿潤紙匹に形成されている高坪量部及び低坪量部の延びる方向と交差するように、該湿潤紙匹上に該繊維構造体を重ね合わせる、吸収性シートの製造方法を提供するものである。
【発明の効果】
【００１１】
本発明によれば、薄さ及び柔軟性を有しつつ、強度及び通液性を兼ね備えた吸収性シートが提供される。
【図面の簡単な説明】
【００１２】
【図１】図１は、本発明の吸収性シートの一実施形態の示す模式図である。
【図２】図２（ａ）ないし（ｃ）は、本発明の吸収性シートの吸収性シートの別の実施形態をそれぞれ示した模式図である。
【図３】図３（ａ）ないし（ｃ）は、図１におけるＡ−Ａ線、Ｂ−Ｂ線及びＣ−Ｃ線での断面をそれぞれ示す断面図であり、図３（ｄ）及び（ｅ）は、図２（ａ）におけるＤ−Ｄ線及びＥ−Ｅ線での断面をそれぞれ示す断面図である。
【図４】図４は、本発明の吸収性シートの製造方法に好適に用いられる製造装置の実施形態を示す斜視図である。
【発明を実施するための形態】
【００１３】
以下、本発明の吸収性シートを、その好ましい実施形態に基づき説明する。本発明の吸収性シートは、親水性繊維、熱融着性繊維及び吸水性ポリマーを含んでいる。吸収性シートは、該シートを厚み方向に三等分したいずれの部位にも吸水性ポリマーが存在しているものである。吸水性ポリマーは、吸収性シートの厚み方向に均一に存在していてもよく、不均一に存在していてもよい。
【００１４】
吸収性シートは、坪量が互いに異なる３種類以上の領域を有している。例えば、図１及び図２（ａ）ないし図２（ｃ）に示す吸収性シート１０は、坪量が互いに異なる領域として、坪量が最も高い高坪量領域Ｈと、坪量が最も低い低坪量領域Ｌと、坪量が高坪量領域Ｈと低坪量領域Ｌとの中間となっている中坪量領域Ｍとの坪量が互いに異なる３種類の領域を有している。同図に示す実施形態では、これらの領域は、坪量の大小に応じて、透光の程度が異なるので、シートを透かして見ると、幾何学的形状をなす巨視的パターンとなっている。
【００１５】
「坪量が異なる」には、吸収性シートの製造上、不可避的な製造条件の変動によって意図せず坪量が異なってしまう場合は含まれず、意図的に坪量が異なる領域を形成する操作をした場合のみ包含される。詳細には、坪量が異なる２種類の領域の坪量を比較したときに、坪量の差の絶対量として１０ｇ／ｍ２以上異なるように形成されていることが、本発明における「坪量が異なる」、すなわち意図して形成した坪量差である。坪量の差が１０ｇ／ｍ２未満であるときは、製造条件の変動の範囲内とし、本発明における「坪量が異なる」には含まれない。
【００１６】
吸収性シートの坪量は、例えば以下の方法で測定することができる。すなわち、測定対象の吸収性シートをライトビュワー７０００ＰＲＯ（ハクバ写真産業株式会社製、品番：ＫＬＶ−７０００）の上に置き、異なる視認パターンごとに吸収性シートを分割する。各視認パターンごとに分割したシートの質量（ｇ）から、シート面積（ｍ２）を除することによって、各領域における坪量（ｇ／ｍ２）を算出することができる。質量の測定に有する面積は、０．０１ｍ２以上とする。市販のナプキン等の吸収性物品等の製品に組み込まれている場合、吸収性物品に対して、コールドスプレーを用いて各部材を接着しているホットメルトを無効化し、表面シート、吸収体、裏面シートなどの部材に分解する。この分解手段は、本願明細書における他の測定方法にも共通する。分解した吸収体を前記ライトビュワー上に置き、吸収体のみに視認できるパターンごとに分割して、その質量と面積とから坪量を算出することができる。
【００１７】
吸収性シート１０は、坪量が互いに異なる領域のうち２種類以上が、該シート１０の縦方向Ｘにおける任意の位置に存在しているとともに、縦方向Ｘに直交する横方向Ｙにおける任意の位置に存在している。つまり、吸収性シート１０は、坪量が互いに異なる領域のうち２種類以上が、吸収性シート１０の縦方向Ｘ及び横方向Ｙのいずれの位置にも存在している。吸収性シート１０がこのような構成となっていることによって、シートの薄さ及び高い通液性を両立しつつ、シートの縦方向及び横方向におけるシートの柔軟性及び強度を優れたものとすることができる。本明細書における縦方向Ｘは、吸収性シートの製造時における搬送方向ＭＤ（Ｍａｃｈｉｎｅ  Ｄｉｒｅｃｔｉｏｎ）と同一の方向であり、横方向Ｙは搬送方向ＭＤと直交する方向ＣＤ（Ｃｒｏｓｓ  Ｄｉｒｅｃｔｉｏｎ）と同一の方向と定義する。
【００１８】
図１に示すような坪量が互いに異なる領域を有する吸収性シート１０は、横方向Ｙに沿うＡ−Ａ線での断面では、図３（ａ）に示すように、高坪量領域Ｈ、中坪量領域Ｍ及び低坪量領域Ｌが交互に存在している部位を有している。シートの横方向Ｙに沿うＢ−Ｂ線での断面では、図３（ｂ）に示すように、高坪量領域Ｈ及び低坪量領域Ｌが交互に存在しており、シートの横方向Ｙに沿うＣ−Ｃ線での断面では、図３（ｃ）に示すように、高坪量領域Ｈ及び中坪量領域Ｍが交互に存在している。また、縦方向Ｘに沿うａ−ａ線での断面では、図３（ａ）と同様に、高坪量領域Ｈ、中坪量領域Ｍ及び低坪量領域Ｌが交互に存在している部位を有している。縦方向Ｘに沿うｂ−ｂ線での断面では、図３（ｂ）と同様に、高坪量領域Ｈ及び低坪量領域Ｌが交互に存在しており、縦方向Ｘに沿うｃ−ｃ線での断面では、図３（ｃ）と同様に、高坪量領域Ｈ及び中坪量領域Ｍが交互に存在している。
【００１９】
図２（ａ）は、本発明の別の実施形態の吸収性シートが示されている。同図に示す吸収性シート１０も坪量が互いに異なる領域を有している。詳細には、吸収性シート１０における横方向Ｙに沿うＤ−Ｄ線での断面では、図３（ｄ）に示すように、高坪量領域Ｈ及び低坪量領域Ｌが交互に存在しており、横方向Ｙに沿うＥ−Ｅ線での断面では、図３（ｅ）に示すように、高坪量領域Ｈ及び低坪量領域Ｌが交互に存在している。同様に、縦方向Ｘに沿うｄ−ｄ線での断面では、図３（ｄ）に示すように、高坪量領域Ｈ及び低坪量領域Ｌが交互に存在しており、縦方向Ｘに沿うｅ−ｅ線での断面では、図３（ｅ）に示すように、高坪量領域Ｈ及び低坪量領域Ｌが交互に存在している。
【００２０】
図２（ｂ）及び（ｃ）に示す本発明の更に別の実施形態の吸収性シートは、基本的に図１に示す吸収性シート１０と同様の構成を有している。
【００２１】
以上の構成を有する本発明の吸収性シートによれば、従来と同等の薄さを有し、且つ高い通液性を兼ね備えたものとなる。また、シートの縦方向及び横方向に坪量が互いに異なる領域を複数有しているので、高い柔軟性を有しつつ、高い強度も兼ね備えたものとなる。詳細には、可撓部となる低坪量領域Ｌが不連続に存在することで、吸収性シートにしなやかさが付与される。また、低坪量領域Ｌは、高坪量領域Ｈ又は中坪量領域Ｍによって隔たれているので、吸収性シートの強度低下が抑制されている。
【００２２】
シート自体の柔軟性とシート強度とを両立させる観点から、上述した各実施形態においては、坪量が互いに異なる領域のうち２種類以上が、吸収性シートの縦方向Ｘにおける任意の位置と横方向Ｙにおける任意の位置とのそれぞれに交互に存在していることが好ましい。つまり、吸収性シートの縦方向Ｘにおけるいずれの位置にも、坪量が互いに異なる領域のうち２種類以上が存在し、且つ吸収性シートの横方向Ｙにおけるいずれの位置にも、坪量が互いに異なる領域のうち２種類以上が存在していることが好ましい。
【００２３】
吸収性シート１０は、図１及び図２（ａ）ないし（ｃ）に示すように、坪量が互いに異なる３種類以上の領域として、高坪量領域Ｈ、中坪量領域Ｍ及び低坪量領域Ｌを有しているとともに、中坪量領域Ｍが一方向に延びて存在していることが好ましい。図１並びに図２（ｂ）及び（ｃ）に示す吸収性シート１０は、中坪量領域Ｍが、縦方向Ｘ及び横方向Ｙとの双方に交差するように所定の角度を有して延在している。また、図２（ａ）に示す吸収性シート１０は、中坪量領域Ｍが、縦方向Ｘ及び横方向Ｙに沿って延在している。いずれの場合であっても、吸収性シートの幅方向におけるシート強度を一層高めることができる。一般に、着用者が吸収性シート又は該シートを含む吸収性物品を着用して歩行する際に該シートに負荷される外力は、吸収性シートの平面方向に且つ縦方向Ｘ及び横方向Ｙの双方に交差するように所定の角度を有する方向に負荷される。そのため、負荷されうる外力の方向と坪量が低い領域とを一致させやすくして、シートの柔軟性をより一層高める観点から、図１並びに図２（ｂ）及び（ｃ）に示すような、中坪量領域Ｍが縦方向Ｘ及び横方向Ｙとの双方に交差するように所定の角度を有して延在している吸収性シートであることが更に好ましい。
【００２４】
詳細には、図１に示す吸収性シート１０を例にとり説明すると、吸収性シート１０は、中坪量領域Ｍ及び低坪量領域Ｌが交互に且つ直線状に配置された第１列Ｌ１を所定の間隔で複数有している。第１列Ｌ１どうしは互いに平行となっており、図１の紙面上、左上から右下に延びるように傾斜している。つまり、第１列Ｌ１はＭＤ方向に対して傾斜している。また、中坪量領域Ｍ及び低坪量領域Ｌが交互に且つ直線状に配置された第２列Ｌ２を所定の間隔で複数有している。第２列Ｌ２どうしは互いに平行となっており、図１の紙面上、左下から右上に延びるように傾斜している。つまり、第２列Ｌ２はＭＤ方向に対して傾斜しているとともに、第１列Ｌ１と線対称となっている。隣り合う２本の第１列Ｌ１と、隣り合う２本の第２列Ｌ２とで画成される菱形の領域には、高坪量領域Ｈが位置している。吸収性シート１０に形成された高坪量領域Ｈは、いずれも同じ形状及び同じ面積を有している。中坪量領域Ｍ及び低坪量領域Ｌについても同様であり、それぞれ同じ形状及び同じ面積を有している。高坪量領域Ｈ、中坪量領域Ｍ及び低坪量領域Ｌは、いずれも厚みが同じとなっている。したがって、吸収性シートの密度が、高坪量領域Ｈ、中坪量領域Ｍ、低坪量領域Ｌの順で小さくなっている。
【００２５】
上述した中坪量領域Ｍは、その幅が所定の範囲であることも好ましい。具体的には、中坪量領域Ｍの延在方向と直交する方向における長さを中坪量領域Ｍの幅Ｗ１としたときに（図１参照）、中坪量領域Ｍの幅Ｗ１は、２ｍｍ未満であることが好ましく、１．８ｍｍ以下であることがより好ましく、１．５ｍｍ以下であることが更に好ましく、また下限は０．５ｍｍ以上が好ましい。具体的には、幅Ｗ１は、０．５ｍｍ以上２ｍｍ未満であることが好ましく、０．５ｍｍ以上１．８ｍｍ以下であることがより好ましく、０．５ｍｍ以上１．５ｍｍ以下であることが更に好ましい。図１に示すように、中坪量領域Ｍの幅Ｗ１は、上述した第１列Ｌ１及び第２列Ｌ２の幅とそれぞれ同じである。このような構成を有していることによって、シートの低坪量領域を起点とする破断や穴あきを防ぎつつ、高い柔軟性を発現させることができる。
【００２６】
同様の観点から、第１列Ｌ１どうしの間隔Ｗ２（図１参照）は、１ｍｍ以上であることが好ましく、１．５ｍｍ以上であることが更に好ましく、また６ｍｍ以下であることが好ましく、３ｍｍ以下であることが更に好ましい。具体的には、間隔Ｗ２は、１ｍｍ以上６ｍｍ以下であることが好ましく、１．５ｍｍ以上３ｍｍ以下であることが更に好ましい。同様に、第２列Ｌ２どうしの間隔は、上述した第１列Ｌ１どうしの間隔Ｗ２の範囲であることが好ましく、間隔Ｗ２と同一となることが更に好ましい。
【００２７】
また同様の観点から、第１列Ｌ１と第２列Ｌ２とがなす角度θ（図１参照）は、５度以上であることが好ましく、８度以上であることが更に好ましく、また９０度以下であることが好ましく、６０度以下であることが更に好ましい。具体的には、交差する第１列Ｌ１と第２列Ｌ２とのなす角度θは、５度以上９０度以下であることが好ましく、８度以上６０度以下であることが更に好ましい。
【００２８】
上述のとおり、吸収性シート１０は、坪量が互いに異なる高坪量領域Ｈ、中坪量領域Ｍ及び低坪量領域Ｌを有している。この場合、坪量が互いに異なるこれらの領域が所定の順序で配置されてなる繰り返し単位を形成しており、この繰り返し単位が、シート１０の縦方向Ｘ及び横方向Ｙのそれぞれに複数繰り返すように配置された部位が存在しており、またこの部位が複数存在していることが好ましい。例えば図１に示す吸収性シート１０は、Ａ−Ａ線並びに横方向Ｙに沿う第１切断線Ｙ１及び第２切断線Ｙ２のそれぞれの位置において、高坪量領域Ｈ、中坪量領域Ｍ、低坪量領域Ｌ及び中坪量領域Ｍがこの順序で配置されてなる繰り返し単位が横方向Ｙに沿って繰り返すように配置されている。同様に、ａ−ａ線並びに縦方向Ｘに沿う第３切断線Ｘ１及び第４切断線Ｘ２のそれぞれの位置において、高坪量領域Ｈ、中坪量領域Ｍ、低坪量領域Ｌ及び中坪量領域Ｍがこの順序で配置されてなる繰り返し単位が縦方向に沿って繰り返すように配置されている。このような構成となっていることによって、シートの縦方向Ｘ及び横方向Ｙのいずれの方向でもシートの強度を十分なものとしつつ、シートの柔軟性を一層高く発現させることができる。
【００２９】
図１に示す吸収性シート１０の断面に基づいて説明すると、Ａ−Ａ線でのシート断面は、図３（ａ）に示すように、高坪量領域Ｈ、中坪量領域Ｍ、低坪量領域Ｌ及び中坪量領域Ｍがこの順序で配置されてなる繰り返し単位を形成しており、この繰り返し単位が横方向Ｙに沿って複数繰り返すように配置されている。また、図１に示す吸収性シート１０は、横方向Ｙに沿う第１切断線Ｙ１及び第２切断線Ｙ２でのシート断面においても、図３（ａ）に示す断面と同様のシート断面となっており、図３（ａ）に示すシート断面を有する部位が縦方向Ｘに複数存在している。同様に、図１に示す吸収性シート１０は、縦方向Ｘに沿う第３切断線Ｘ１及び第４切断線Ｘ２での断面図においても、図３（ａ）に示す断面と同様のシート断面となっており、図３（ａ）に示すシート断面を有する部位が横方向Ｙに複数存在している。
【００３０】
吸収性シートの柔軟性を首尾よく発現させる観点から、低坪量領域Ｌが複数存在し、且つ互いに離間して存在していることが好ましい。また同様の観点から、吸収性シート１０の低坪量領域Ｌにおいて、該シート１０の横方向Ｙに沿って隣り合う低坪量領域Ｌどうしの間隔は、１ｍｍ以上であることが好ましく、２ｍｍ以上であることが更に好ましく、また６ｍｍ以下であることが好ましく、４ｍｍ以下であることが更に好ましい。具体的には、隣り合う低坪量領域Ｌどうしの間隔は、１ｍｍ以上６ｍｍ以下であることが好ましく、２ｍｍ以上４ｍｍ以下であることが更に好ましい。横方向Ｙに沿って隣り合う低坪量領域Ｌどうしの間隔は、任意の低坪量領域Ｌを一つ選び、該低坪量領域Ｌと横方向Ｙにおいて隣り合う低坪量領域Ｌとの各中心点間の距離として測定することができる。低坪量領域Ｌの中心点は、低坪量領域Ｌに対して吸収性シート１０における縦方向Ｘ及び幅方向Ｙのそれぞれに平行な仮想直線を引いたときに、低坪量領域Ｌにおける縦方向Ｘに平行な最も長い線分と、該領域Ｌにおける幅方向Ｙに平行な最も長い線分との交点とする。
【００３１】
吸収性シートの破断や穴あきを防ぎつつ、シート強度を首尾よく発現させる観点から、吸収性シート１０は、低坪量領域Ｌが複数存在していることが好ましく、また吸収性シート１０における各低坪量領域Ｌの面積が、それぞれ独立して、０．０１ｃｍ２以上であることが好ましく、０．０２ｃｍ２以上であることが更に好ましく、また０．２２ｃｍ２以下であることが好ましく、０．０７ｍ２以下であることが更に好ましい。具体的には、吸収性シート１０における各低坪量領域Ｌの面積が、それぞれ独立して、０．０１ｃｍ２以上０．２２ｃｍ２以下であることが好ましく、０．０２ｃｍ２以上０．０７ｃｍ２以下であることが更に好ましい。
【００３２】
吸収性シートの十分な強度を維持しつつ、シート使用時におけるごわつき感等の違和感を抑制する観点から、吸収性シートの厚みが、１．５ｍｍ以下であることが好ましく、１ｍｍ以下であることが更に好ましく、また製造効率の観点から、下限は０．０１ｍｍ以上が好ましい。吸収性シートの厚みは、例えばレーザー変位計を用いて、０．５ｇ／ｃｍ２の荷重をかけた条件で測定することができる。
【００３３】
本発明の吸収性シートは、親水性繊維を含む。親水性繊維は、その繊維表面が親水性を有する繊維であって、その湿潤状態において繊維どうしが絡合して紙匹を形成可能であれば、特に制限なく用いることができる。親水性繊維としては、例えば木材パルプ、木綿パルプ及びワラパルプ等の天然セルロース繊維、レーヨン及びキュプラ等の再生セルロース繊維、ポリビニルアルコール繊維及びポリアクリロニトリル繊維等の親水性合成繊維、並びにポリエチレン繊維、ポリプロピレン繊維及びポリエステル繊維等の合成繊維の表面を親水化処理した繊維等が挙げられる。これらの親水性繊維は、単独で又は二種以上を複数混合して用いることができる。
【００３４】
構成繊維の絡合性と、吸水性ポリマーの三次元的な分散及び固定とを両立させる観点から、天然セルロース繊維及び再生セルロース繊維を用いることが好ましく、木材パルプを用いることが更に好ましい。
【００３５】
親水繊維としてセルロース繊維を用いる場合、その繊維形状が稔れ構造、クリンプ構造、屈曲及び／又は分岐構造等の立体構造をとるか、繊維断面が極太（例えば繊維粗度が０．３ｍｇ／ｍ以上）であるか、又は繊維剛性が高められているであることが好ましい。特に、吸水性ポリマー１５の分散保持の向上と、通液性の向上とを図る観点から、親水性繊維として、繊維粗度が０．３ｍｇ／ｍ以上のセルロース繊維を用いることが好ましい。繊維粗度は、例えば繊維粗度計（ＦＳ−２００、カヤーニエレクトロニクス社製）を用いて測定される。
【００３６】
シートの柔軟性、使用時の強度及び通液性を兼ね備える観点から、親水性繊維の含有量は、吸収性シート１００質量部中、１０質量部以上であることが好ましく、４０質量部以上であることが更に好ましく、また９０質量部以下であることが好ましく、７０質量部以下であることが更に好ましい。
【００３７】
本発明の吸収性シートは、熱融着性繊維を含む。熱融着性繊維は、該繊維を加熱することによって溶融し、親水性繊維どうし並びに親水性繊維及び吸水性ポリマーを相互に接着する繊維を用いることができる。熱融着性繊維としては、例えばポリエチレン、ポリプロピレン及びポリビニルアルコール等のポリオレフィン系繊維、ポリエステル系繊維、ポリエチレン−ポリプロピレン複合繊維、ポリエチレン−ポリエステル複合繊維、低融点ポリエステル−ポリエステル複合繊維、ポリビニルアルコール−ポリプロピレン複合繊維、ポリビニルアルコール−ポリエステル複合繊維、芯鞘型複合繊維並びにサイド・バイ・サイド型複合繊維等を挙げることができる。これらの熱融着性繊維は、単独で又は二種以上を複数混合して用いることができる。
【００３８】
シートの柔軟性、使用時の強度及び通液性を兼ね備える観点から、熱融着性繊維の含有量は、吸収性シート１００質量部中、０．１質量部以上であることが好ましく、１質量部以上であることが更に好ましく、また１０質量部以下であることが好ましく、３質量部以下であることが更に好ましい。
【００３９】
本発明の吸収性シートは、吸水性ポリマーを含む。吸水性ポリマーは、吸収性シートの構成繊維間に三次元的に分散して配置されている。吸水性ポリマーは、吸収性シート１０の構成繊維との絡み合いや、該ポリマー５が吸水することによって発現する粘着性によって保持されるようになっている。
【００４０】
吸水性ポリマーは、吸収性シート１０の構成繊維に保持された状態で、吸収性シート１０の厚み方向Ｚの内部に埋没保持されており、吸収性シート１の表面に実質的に存在していないことが好ましい。「実質的に存在していない」とは、吸収性シート１０の表面に吸水性ポリマーを意図的に存在させることを含まないことを意味し、吸収性シート１０の製造工程において、不可避的に吸収性シート１０の表面に吸水性ポリマーが存在することは許容される。吸収性シート１０の表面を３ｃｍ×３ｃｍの視野で観察したときに、その表面に吸水性ポリマーが１０個以上存在する場合は意図的に存在させた吸水性ポリマーとし、吸水性ポリマーが１０個未満である場合は製造工程において不可避的に存在する吸水性ポリマーとする。このような構成となっていることによって、ポリマーの脱落を防止しつつ、シートの通液性及び吸液性を高めることができる。
【００４１】
吸収性シート１０における吸水性ポリマーの存在位置は、例えば以下の方法で確認することができる。すなわち、青色２号（インジゴカーミン、ダイワ化成株式会社製）を１質量％添加した水溶液を吸収性シートに吸収させ、その吸収性シート１０の断面を、光学顕微鏡等を用いて、０．５ｇ／ｃｍ２の荷重をかけた条件で観察する。青色に呈色した部分が、吸収性シート１０において吸水性ポリマーが存在している部分であり、吸収性シート１０を厚み方向に三等分した場合に、いずれの部位においても、吸水性ポリマーが存在していることを確認する。また、吸収性シート１０の表面における吸水性ポリマーの存在の有無及びその個数は、吸収性シート１０の表面を対象として、上述の方法と同様に確認することができる。
【００４２】
高い吸液保持性を実現する観点から、吸水性ポリマーの含有量は、吸収性シート１００質量部中、１０質量部以上であることが好ましく、２０質量部以上であることが更に好ましく、３０質量部以上であることが最も好ましく、また９０質量部以下であることが好ましく、７５質量部以下であることが更に好ましく、６０質量部以下であることが最も好ましい。
【００４３】
同様の観点から、吸水性ポリマーの坪量は、５ｇ／ｍ２以上であることが好ましく、１０ｇ／ｍ２以上であることが更に好ましく、２０ｇ／ｍ２以上であることが最も好ましく、また３００ｇ／ｍ２以下であることが好ましく、２５０ｇ／ｍ２以下であることが更に好ましく、７０ｇ／ｍ２以下であることが最も好ましい。
【００４４】
吸水性ポリマーは、本技術分野で用いられるものを特に制限なく用いることができ、例えばデンプン、架橋カルボキシルメチル化セルロース、アクリル酸又はアクリル酸アルカリ金属塩の重合体又は共重合体等、ポリアクリル酸及びその塩並びにポリアクリル酸塩グラフト重合体が挙げられる。ポリアクリル酸塩としては、ナトリウム塩を用いることができる。また吸水性ポリマーの性能を低下させない範囲で、アクリル酸と、マレイン酸、イタコン酸、アクリルアミド、２−アクリルアミド−２−メチルプロパンスルホン酸、２−（メタ）アクリロイルエタンスルホン酸、２−ヒドロキシエチル（メタ）アクリレート又はスチレンスルホン酸等のコモノマーとを共重合した共重合体を用いることができる。
【００４５】
吸水性ポリマーの形状は、その製造方法に応じ、例えば球形、塊状、俵状、繊維状、不定形などの種々のものを用いることができる。
【００４６】
吸収性シート１０の柔軟性、強度及び吸液性を兼ね備える観点から、吸収性シート１０の総坪量は、１０ｇ／ｍ２以上であることが好ましく、６０ｇ／ｍ２以上であることが更に好ましく、また２００ｇ／ｍ２以下であることが好ましく、１２０ｇ／ｍ２以下であることが更に好ましい。
【００４７】
吸収性シート１０の強度を高める観点から、吸収性シート１０の破断強度は、２００ｃＮ以上であることが好ましく、２５０ｃＮ以上であることがより好ましく、３００ｃＮ以上であることが更に好ましく、また２０００ｃＮ以下であることが現実的である。破断強度は、後述する実施例に記載の方法に従って測定することができる。
【００４８】
上述した吸収性シート１０は、これをこのままで用いてもよく、該シート１０を表面シートと裏面シートとの間に配した状態で、吸収性物品として用いることができる。吸収性シートはその厚みが薄いので、吸収性シートを備えることによって、高い吸液性を有しつつ、薄型の吸収性物品を製造することができる。また吸収性シートは、吸収性物品への適用に耐えうる強度を有しつつ、柔軟性及び通液性が高いので、使用感が向上した吸収性物品を製造することができる。吸収性物品として、例えば尿漏れパッド、生理用ナプキン、使い捨ておむつ等が挙げられる。
【００４９】
吸収性物品として用いられる表面シートは、吸収性物品を適正な位置で着用した場合において、吸収性物品を着用する着用者の肌に向けられる面側を構成するシートであり、裏面シートは、吸収性物品を着用する着用者の肌とは反対側に向けられる面側を構成するシートである。吸収性物品として用いられる表面シート及び裏面シートは、吸収性物品に従来用いられているものを特に制限なく用いることができる。表面シートとしては、例えば液透過性の各種の不織布や開孔フィルム等を用いることができる。裏面シートとしては、液難透過性又は撥水性の樹脂フィルムや、樹脂フィルムと不織布等とのラミネート等を用いることができる。
【００５０】
以上は本発明の吸収性シート及び該シートを備える吸収性物品に関する説明であったところ、以下に本発明の吸収性シートの製造方法を図４に示す製造装置１００に基づいて説明する。本製造方法は、親水性繊維及び熱融着性繊維を水に分散させたスラリーを抄紙網で湿式抄紙して、親水性繊維及び熱融着性繊維を含む湿潤紙匹を形成する工程と、湿潤紙匹上に吸水性ポリマーを散布する工程と、吸水性ポリマーを含む湿潤紙匹上に、親水性繊維及び熱融着性繊維を含む繊維構造体を重ね合わせて繊維複合体を形成する工程と、該繊維複合体を乾燥させる工程とに大別される。つまり、本発明の吸収性シートは、好ましくは抄紙体で構成されているものである。
【００５１】
図４に示す製造装置１００は、湿式抄紙部２０を備えている。湿式抄紙部２０は、親水性繊維及び熱融着性繊維を水に分散させたスラリーを収容可能な収容容器２１と、該スラリーを湿式抄紙して湿潤紙匹を形成するための抄紙網２２とを備えている。
【００５２】
図４に示す抄紙網２２は筒状の丸網となっており、抄紙網２２の回転によって、収容容器２１からスラリーを抄紙網２２における抄紙面２２Ｓに移動させて、湿式抄紙できるようになっている。抄紙網２２における抄紙面２２Ｓは、一方向に延びる低堆積部２２Ａ及び高堆積部２２Ｂが交互に形成されており、低堆積部２２Ａ及び高堆積部２２Ｂと相補的なパターンを一方の面に有する湿潤紙匹１２Ａを抄造することができるようになっている。抄紙網２２における抄紙面２２Ｓは、ベルトコンベア２３におけるベルト面と接触可能に配置されており、抄造された湿潤紙匹１２Ａは、ベルトコンベア２３のベルト面に転写できるようになっている。
【００５３】
抄紙網２２における低堆積部２２Ａ及び高堆積部２２Ｂの形成の態様としては、例えば（ｉ）抄紙面２２Ｓは開孔を複数有し、該開孔が抄紙面に均一に存在しており、高堆積部２２Ｂに形成されている溝部が、低堆積部２２Ａに形成されている溝部より深いものとする態様、（ii）抄紙面２２Ｓは開孔を複数有し、抄紙面２２Ｓにおいて、高堆積部２２Ｂに存在する開孔が、低堆積部２２Ａに存在する開孔よりも多い態様、（iii）抄紙面２２Ｓは開孔を複数有し、抄紙面２２Ｓにおいて、高堆積部２２Ｂは開孔しており、低堆積部２２Ａは開孔していない（開孔が存在しない）態様、（iv）抄紙面２２Ｓは開孔を複数有し、該開孔が抄紙面に均一に存在しており、抄紙面２２Ｓ上に開孔の少ない開孔部材を更に配置して、低堆積部２２Ａを形成する態様、又は(v)前記（ｉ）ないし（iv）の任意の組み合わせによって低堆積部２２Ａ及び高堆積部２２Ｂが形成されている態様のいずれかとすることができる。
【００５４】
抄紙面２２Ｓに形成されている低堆積部２２Ａ及び高堆積部２２Ｂは、目的とする吸収性シートの巨視的パターンに応じて適宜変更することができる。例えば図４に示すように、抄紙網２２の軸方向に交差する方向に延びる低堆積部２２Ａ及び高堆積部２２Ｂを形成したり、抄紙網２２の軸方向に沿う方向又は直交する方向に延びる低堆積部２２Ａ及び高堆積部２２Ｂを形成したりすることができる。
【００５５】
製造装置１００は、ポリマー散布部３０を有している。ポリマー散布部３０は、湿潤紙匹１２Ａの上方に位置しており、湿潤紙匹１２Ａの一方の面に吸水性ポリマー１５を散布できるようになっている。
【００５６】
製造装置１００は、重ね合わせ部４０を有している。重ね合わせ部４０は、親水性繊維及び熱融着性繊維を含む繊維構造体の原反（図示せず）を繰り出して、吸水性ポリマー１５を含む湿潤紙匹１２Ａ上に、ガイドロール４１を介して繊維構造体１１を重ね合わせて繊維複合体１０Ａを形成することができるようになっている。繊維構造体１１は、例えば一方向に延びる高坪量部１１ｂ及び低坪量部１１ａを交互に有するように予め湿式抄紙して乾燥したシート状物を用いることができる。
【００５７】
製造装置１００は、重ね合わせ部４０の下流に、更に乾燥装置を備えている（図示せず）。乾燥装置は、ベルトコンベア２３によって搬送された繊維複合体１０Ａを乾燥して一体化させるものである。乾燥装置としては、例えばヤンキードライヤーやエアースルードライヤー等を用いることができる。
【００５８】
上述の構成を有する製造装置１００を用いた吸収性シートの製造方法は以下のとおりである。まず、親水性繊維及び熱融着性繊維を水に分散させたスラリーを抄紙網２２で湿式抄紙して、親水性繊維及び熱融着性繊維を含む湿潤紙匹１２Ａを形成する。
【００５９】
本工程では、抄紙網２２として、その抄紙面２２Ｓに、一方向に延びる低堆積部２２Ａ及び高堆積部２２Ｂが交互に形成されたものを用いているので、低堆積部２２Ａ及び高堆積部２２Ｂと相補的なパターンを一方の面に有する湿潤紙匹１２Ａが抄造される。湿潤紙匹１２Ａにおける低堆積部２２Ａと接している部分は、繊維が比較的少ない低坪量部１２ａとなり、また高堆積部２２Ｂと接している部分は、低坪量部１２ａよりも坪量が高い高坪量部１２ｂとなる。このようにして、一方向に延びる高坪量部１２ｂ及び低坪量部１２ａを交互に有する湿潤紙匹１２Ａが抄造される。抄造された湿潤紙匹１２Ａは、ベルトコンベア２３のベルト面に転写され、搬送方向ＭＤに沿って下流に搬送される。本工程後の湿潤紙匹１２Ａは、乾燥した紙匹１００質量部に対して、水を好ましくは２０質量部以上５００質量部以下含む湿潤状態のものである。
【００６０】
スラリー中の親水性繊維及び熱融着性繊維の濃度は、一般の湿式抄紙における濃度とすればよく、上述した含有量となるように適宜調整することができる。またスラリーには、親水性繊維、熱融着性繊維及び水に加えて、更にポリアミン・エピクロルヒドリン樹脂、ジアルデヒドデンプン、カルボキシメチルセルロース等の紙力補強剤を配合してもよい。これらの紙力補強剤は、例えば抄造後の乾燥状態の紙匹１００質量部に対して０．０１質量部以上３０質量部以下となるように添加することができる。
【００６１】
次いで、ベルトコンベア２３によって搬送された湿潤紙匹１２Ａ上に、ポリマー散布部３０から吸水性ポリマー１５を散布する。吸水性ポリマー１５は、水を含んでいる湿潤紙匹１２Ａ上に散布されるので、吸水性ポリマー１５が湿潤紙匹１２Ａに含まれる水分を吸収して粘着性を帯びるとともに、湿潤紙匹１２Ａの厚み方向に埋没しながら分散する。吸水性ポリマー１５は、湿潤紙匹１２Ａ上に均一に散布してもよく、間欠的に散布してもよい。
【００６２】
続いて、吸水性ポリマー１５を含む湿潤紙匹１２Ａ上に、親水性繊維及び熱融着性繊維を含む繊維構造体１１を重ね合わせて繊維複合体１０Ａを形成する。本工程では、重ね合わせる繊維構造体１１として、予め湿式抄造した後乾燥した紙であり、一方向に延びる高坪量部及び低坪量部を交互に有するものを用いる。
【００６３】
図４に示す重ね合わせ部４０では、繊維構造体１１に形成されている高坪量部１１ｂ及び低坪量部１１ａの延びる方向が、湿潤紙匹１２Ａに形成されている高坪量部１２ｂ及び低坪量部１２ａの延びる方向と交差するように、湿潤紙匹１２Ａ上に繊維構造体１１を重ね合わせる。これによって、形成された繊維複合体１０Ａには、坪量の互いに異なる部位が複数形成される。繊維構造体１１に形成されている高坪量部１１ｂ及び低坪量部１１ａと、湿潤紙匹１２Ａに形成されている高坪量部１２ｂ及び低坪量部１２ａとは、それぞれ同じ幅及び同じ傾斜を有するものであり、繊維構造体１１と湿潤紙匹１２Ａとに形成された傾斜が線対称となるように重ね合わせる。
【００６４】
詳細には、繊維複合体１０Ａにおいて、繊維構造体１１に形成されている高坪量部１１ｂと、湿潤紙匹１２Ａに形成されている高坪量部１２ｂとが重なっている部位は、坪量が最も高い高坪量部位となっている。また、繊維構造体１１に形成されている低坪量部１１ａと、湿潤紙匹１２Ａに形成されている低坪量部１２ａとが重なっている部位は、繊維複合体１０Ａにおいて坪量が最も低い低坪量部位となっている。繊維構造体１１に形成されている高坪量部１１ｂと、湿潤紙匹１２Ａに形成されている低坪量部１２ａとが重なっている部位、及び繊維構造体１１に形成されている低坪量部１１ａと、湿潤紙匹１２Ａに形成されている高坪量部１２ｂとが重なっている部位はそれぞれ、坪量が高坪量部位及び低坪量部位との中間である中坪量部位となる。これらの部位は、繊維構造体１１と湿潤紙匹１２Ａとの重ね合わせによって、搬送方向ＭＤ及び該方向ＭＤに直交するＣＤに複数形成される。
【００６５】
繊維構造体１１を予め抄造する際には、例えば上述したスラリーを、抄紙網２２と同様の構成を有する第２抄紙網（図示せず）で湿式抄紙して製造することができる。繊維構造体１１を抄造する第２抄紙網としては、その抄紙面に、一方向に延びる低堆積部及び高堆積部が交互に形成されたものを用いて、高坪量部１１ｂ及び低坪量部１１ａとを交互に有する繊維構造体１１を抄造することができる。この場合、第２抄紙網における低堆積部及び高堆積部と相補的なパターンを一方の面に有する繊維構造体１１が抄造される。製造効率の観点から、抄紙網２２に形成されている低堆積部２２Ａ及び高堆積部２２Ｂの延びる方向と、第２抄紙網に形成されている低堆積部及び高堆積部の延びる方向とが交差するように、抄紙網２２及び第２抄紙網を配置して、繊維構造体１１及び湿式紙匹１２Ａを抄造し、これらを重ね合わせることが好ましい。この方法を採用した場合でも、繊維構造体１１に形成されている高坪量部１１ｂ及び低坪量部１１ａの延びる方向が、湿潤紙匹１２Ａに形成されている高坪量部１２ｂ及び低坪量部１２ａの延びる方向と交差するように、繊維構造体１１と湿潤紙匹１２Ａとを重ね合わせて、繊維複合体１０Ａを形成することができる。
【００６６】
最後に、坪量が異なる部位を複数有する繊維複合体１０Ａを乾燥装置に導入して、乾燥させる。これによって、湿潤紙匹１２Ａ及び吸水性ポリマー１５に含まれる水分を蒸発させて乾燥させるとともに、熱融着性繊維の溶融及び任意に添加した紙力補強剤によって繊維構造体１１及び乾燥した紙匹を一体化させて、本発明の吸収性シートが得られる。繊維複合体１０Ａの一体化によって、繊維複合体１０Ａに形成された高坪量部位、低坪量部位及び中坪量部位はそれぞれ、吸収性シート１０における高坪量領域Ｈ、低坪量領域Ｌ及び中坪量領域Ｍとなる。
【００６７】
乾燥温度は、親水性繊維、熱融着性繊維及び任意に添加した紙力補強剤の種類にもよるが、水分を効率的に蒸発させる観点から、１００℃以上１８０℃以下であることが好ましく、１０５℃以上であることが更に好ましく、また、１５０℃以下であることが更に好ましい。また、繊維複合体１０Ａを乾燥させるとともに、プレスによって圧力を付与してもよい。このときのプレス圧は、繊維複合体１０Ａが圧着一体化する最低限の圧力があればよく、例えば０．０１Ｎ／ｍｍ２以上１Ｎ／ｍｍ２以下であればよい。
【００６８】
以上の工程を経て、本発明の吸収性シートが製造される。この吸収性シートは、坪量の異なる領域を複数有しているので、柔軟性と強度とを高いレベルで両立したものとなる。また吸収性シートは、薄型でありながら、吸水性ポリマーを含むので、高い通液性も兼ね備えたものである。
【００６９】
以上、本発明をその好ましい実施形態に基づき説明したが、本発明は上述した実施形態に限定されない。例えば、上述した吸収性シートの製造方法における湿潤紙匹１２Ａの抄造は、丸網を用いた湿式抄紙として説明したが、これに限られず、長網を用いた湿式抄紙によって行ってもよい。
【００７０】
また本発明の吸収性シートは、その製造時に、脱臭剤、殺菌剤等を配合し、目的とする製品の他の機能を高めることもできる。
【００７１】
上述した本発明の実施形態に関し、更に以下の吸収性シート及びその製造方法を開示する。
＜１＞
親水性繊維、熱融着性繊維及び吸水性ポリマーを含み、厚み方向に三等分したいずれの部位にも吸水性ポリマーが存在している吸収性シートであって、
前記吸収性シートは、坪量が互いに異なる３種類以上の領域を有し、
前記領域のうち２種類以上が、前記吸収性シートの縦方向における任意の位置に存在しているとともに、縦方向に直交する横方向における任意の位置に存在している、吸収性シート。
【００７２】
＜２＞
前記領域のうち２種類以上が、前記吸収性シートの縦方向及び横方向のいずれの位置にも存在している、前記＜１＞に記載の吸収性シート。
＜３＞
前記領域のうち２種類以上が、前記吸収性シートの縦方向における任意の位置と横方向における任意の位置とのそれぞれに交互に存在している、前記＜１＞又は＜２＞に記載の吸収性シート。
＜４＞
前記吸収性シートの縦方向Ｘにおけるいずれの位置にも、坪量が互いに異なる領域のうち２種類以上が存在し、且つ該吸収性シートの横方向Ｙにおけるいずれの位置にも、坪量が互いに異なる領域のうち２種類以上が存在していることが好ましい、前記＜１＞ないし＜３＞のいずれか一に記載の吸収性シート。
【００７３】
＜５＞
坪量が互いに異なる３種類以上の前記領域が、坪量が最も高い高坪量領域と、坪量が最も低い低坪量領域と、坪量が該高坪量領域と該低坪量領域との中間である中坪量領域とを有し、
前記中坪量領域が一方向に延びて存在しており、
前記中坪量領域の延在方向と直交する方向における該中坪量領域の幅が２ｍｍ未満である、前記＜１＞ないし＜４＞のいずれか一に記載の吸収性シート。
＜６＞
前記中坪量領域が、前記縦方向及び前記横方向との双方に交差するように所定の角度を有して延在している、前記＜５＞に記載の吸収性シート。
＜７＞
前記中坪量領域及び前記低坪量領域が交互に且つ直線状に配置された第１列を所定の間隔で複数有している、前記＜５＞又は＜６＞に記載の吸収性シート。
＜８＞
第１列どうしの間隔は、１ｍｍ以上６ｍｍ以下であり、１．５ｍｍ以上であることが更に好ましく、また３ｍｍ以下であることが更に好ましい、前記＜７＞に記載の吸収性シート。
＜９＞
第１列どうしの間隔は１．５ｍｍ以上３ｍｍ以下である、前記＜７＞又は＜８＞に記載の吸収性シート。
【００７４】
＜１０＞
前記中坪量領域及び前記低坪量領域が交互に且つ直線状に配置された第２列を所定の間隔で複数有し、
第１列と第２列とがなす角度θは、５度以上９０度以下であり、８度以上であることが更に好ましく、また６０度以下であることが更に好ましい、前記＜７＞ないし＜９＞のいずれか一に記載の吸収性シート。
＜１１＞
前記中坪量領域及び前記低坪量領域が交互に且つ直線状に配置された第２列を所定の間隔で複数有し、
第１列と第２列とがなす角度θは、８度以上６０度以下である、前記＜７＞ないし＜１０＞のいずれか一に記載の吸収性シート。
＜１２＞
前記中坪量領域の延在方向と直交する方向における長さを前記中坪量領域の幅としたときに、前記中坪量領域の幅は、０．５ｍｍ以上２ｍｍ未満であり、１．８ｍｍ以下であることがより好ましく、１．５ｍｍ以下であることが更に好ましく、また下限は０．５ｍｍ以上が好ましい、前記＜５＞ないし＜１１＞のいずれか一に記載の吸収性シート。
＜１３＞
前記中坪量領域の延在方向と直交する方向における長さを前記中坪量領域の幅としたときに、前記中坪量領域の幅は、０．５ｍｍ以上１．５ｍｍ以下である、前記＜５＞ないし＜１２＞のいずれか一に記載の吸収性シート。
【００７５】
＜１４＞
坪量が互いに異なる３種類以上の前記領域が、坪量が最も高い高坪量領域と、坪量が最も低い低坪量領域と、坪量が該高坪量領域と該低坪量領域との中間である中坪量領域とを有し、
前記高坪量領域、前記中坪量領域及び前記低坪量領域が所定の順序で配置されてなる繰り返し単位が、縦方向及び横方向のそれぞれに複数繰り返すように配置されている部位が複数存在する、前記＜１＞ないし＜１３＞のいずれか一に記載の吸収性シート。
＜１５＞
前記高坪量領域、前記中坪量領域、前記低坪量領域及び前記中坪量領域がこの順序で配置されてなる繰り返し単位が前記横方向に沿って繰り返すように配置されている、前記＜１４＞に記載の吸収性シート。
＜１６＞
前記高坪量領域、前記中坪量領域、前記低坪量領域及び前記中坪量領域がこの順序で配置されてなる繰り返し単位が前記縦方向に沿って繰り返すように配置されている、前記＜１４＞又は＜１５＞に記載の吸収性シート。
＜１７＞
前記領域のうち坪量が最も低い低坪量領域が複数且つ互いに離間して存在し、
前記吸収性シートの横方向に沿って隣り合う該低坪量領域どうしの間隔が１ｍｍ以上６ｍｍ以下であり、２ｍｍ以上であることが更に好ましく、４ｍｍ以下であることが更に好ましい、前記＜１＞ないし＜１６＞のいずれか一に記載の吸収性シート。
【００７６】
＜１８＞
前記領域のうち坪量が最も低い低坪量領域が複数且つ互いに離間して存在し、
前記吸収性シートの横方向に沿って隣り合う該低坪量領域どうしの間隔が２ｍｍ以上４ｍｍ以下である、前記＜１＞ないし＜１７＞のいずれか一に記載の吸収性シート。
＜１９＞
前記領域のうち坪量が最も低い低坪量領域が複数存在し、該各低坪量領域の面積が、０．０１ｃｍ２以上０．２２ｃｍ２以下であり、０．０２ｃｍ２以上であることが更に好ましく、０．０７ｍ２以下であることが更に好ましい、前記＜１＞ないし＜１８＞のいずれか一に記載の吸収性シート。
＜２０＞
前記領域のうち坪量が最も低い低坪量領域が複数存在し、該各低坪量領域の面積が、０．０２ｃｍ２以上０．０７ｃｍ２以下である、前記＜１＞ないし＜１９＞のいずれか一に記載の吸収性シート。
＜２１＞
厚みが１．５ｍｍ以下である、前記＜１＞ないし＜２０＞のいずれか一に記載の吸収性シート。
＜２２＞
吸収性シートの破断強度は、２００ｃＮ以上２０００ｃＮ以下であり、２５０ｃＮ以上であることがより好ましく、３００ｃＮ以上であることが更に好ましい、前記＜１＞ないし＜２１＞のいずれか一に記載の吸収性シート。
＜２３＞
抄紙体で構成されている、前記＜１＞ないし＜２２＞のいずれか一に記載の吸収性シート。
＜２４＞
前記＜１＞ないし＜２３＞のいずれか一に記載の吸収性シートが、表面シートと裏面シートとの間に配されている、吸収性物品。
＜２５＞
親水性繊維及び熱融着性繊維を水に分散させたスラリーを抄紙網で湿式抄紙して、親水性繊維及び熱融着性繊維を含む湿潤紙匹を形成し、
前記湿潤紙匹上に吸水性ポリマーを散布し、
前記吸水性ポリマーを含む前記湿潤紙匹上に、親水性繊維及び熱融着性繊維を含む繊維構造体を重ね合わせて繊維複合体を形成し、然る後に、該繊維複合体を乾燥させる、吸収性シートの製造方法であって、
前記抄紙網として、その抄紙面に一方向に延びる低堆積部及び高堆積部が交互に形成されたものを用い、一方向に延びる高坪量部及び低坪量部を交互に有する前記湿潤紙匹を抄造し、
前記繊維構造体として、一方向に延びる高坪量部及び低坪量部を交互に有するものを用い、
前記繊維構造体に形成されている高坪量部及び低坪量部の延びる方向が、前記湿潤紙匹に形成されている高坪量部及び低坪量部の延びる方向と交差するように、該湿潤紙匹上に該繊維構造体を重ね合わせる、吸収性シートの製造方法。
＜２６＞
前記スラリーを第２抄紙網で抄紙して前記繊維構造体を形成し、
第２抄紙網として、その抄紙面に、一方向に延びる低堆積部及び高堆積部が交互に形成されたものを用い、高坪量部及び低坪量部とを交互に有する前記繊維構造体を抄造し、
前記抄紙面に形成されている低堆積部及び高堆積部の延びる方向と、第２抄紙網の抄紙面に形成されている低堆積部及び高堆積部の延びる方向とが交差するように配置して繊維構造体及び湿式紙匹を抄造する、前記＜２５＞に記載の吸収性シートの製造方法。
＜２７＞
前記抄紙面は開孔を複数有し、
前記開孔は前記抄紙面に均一に存在しており、
前記高堆積部に形成されている溝部が、前記低堆積部に形成されている溝部より深い、前記＜２５＞又は＜２６＞に記載の吸収性シートの製造方法。
＜２８＞
前記抄紙面は開孔を複数有し、
抄紙面において、高堆積部に存在する開孔が、低堆積部に存在する開孔よりも多い、前記＜２５＞ないし＜２７＞のいずれか一に記載の吸収性シートの製造方法。
＜２９＞
前記抄紙網は開孔を複数有し、
前記高堆積部は開孔しており、且つ前記低堆積部は開孔していない、前記＜２５＞ないし＜２８＞のいずれか一に記載の吸収性シートの製造方法。
＜３０＞
前記抄紙面は開孔を複数有し、
前記開孔は前記抄紙面に均一に存在しており、
前記抄紙面上に開孔の少ない開孔部材が配置されて低堆積部が形成されている、前記＜２５＞ないし＜２７＞のいずれか一に記載の吸収性シートの製造方法。
【実施例】
【００７７】
以下、実施例により本発明を更に詳細に説明する。しかしながら本発明の範囲は、かかる実施例に制限されない。
【００７８】
〔実施例１〕
図４に示す製造装置を用いて、図２（ｂ）に示すように、坪量が互いに異なる領域を３種類有する吸収性シートを湿式抄紙法によって製造した。詳細には、繊維構造体１１に形成されている高坪量部及び低坪量部の延びる方向が、湿潤紙匹１２Ａに形成されている高坪量部１２ｂ及び低坪量部１２ａの延びる方向と交差するように、湿潤紙匹１２Ａ上に繊維構造体１１を重ね合わせて乾燥し、図２（ｂ）に示す坪量配置を有する吸収性シートを製造した。繊維構造体１１の坪量は２５ｇ／ｍ２であり、吸水性ポリマー１５の坪量は３０ｇ／ｍ２であり、吸収性シート１０の坪量は７５ｇ／ｍ２であった。吸収性シート１０中の親水性繊維の含有量は、吸収性シート１００質量部中５８．６質量部であり、熱融着性繊維の含有量は、吸収性シート１００質量部中１．４質量部であり、吸水性ポリマーの含有量は、吸収性シート１００質量部中４０．０質量部であった。吸収性シートに形成された第１列Ｌ１及び第２列Ｌ２は、これらの列のなす角度が１０度となるように交差した交差形状とし、列の幅Ｗ１及び列どうしの間隔Ｗ２は以下の表１に示すとおりとした。得られた吸収性シートには、厚み方向に三等分したいずれの部位にも吸水性ポリマーが存在していた。
【００７９】
〔実施例２〕
図１に示す坪量配置を有するものとし、吸収性シート１０に形成された第１列Ｌ１と第２列Ｌ２とのなす角度が３０度となるように交差した交差形状とした他は、実施例１と同様に吸収性シートを製造した。得られた吸収性シートには、厚み方向に三等分したいずれの部位にも吸水性ポリマーが存在していた。
【００８０】
〔実施例３〕
図２（ｃ）に示す坪量配置を有するものとし、吸収性シート１０に形成された第１列Ｌ１と第２列Ｌ２とのなす角度θが６０度となるように交差した交差形状とした他は、実施例１と同様に吸収性シートを製造した。得られた吸収性シートには、厚み方向に三等分したいずれの部位にも吸水性ポリマーが存在していた。
【００８１】
〔実施例４〕
図２（ｂ）に示す坪量配置を有するものとし、第１列Ｌ１どうしの間隔と、第２列Ｌ２どうしの間隔Ｗ２とをそれぞれ５ｍｍとする交差形状とした他は、実施例１と同様に吸収性シートを製造した。得られた吸収性シートには、厚み方向に三等分したいずれの部位にも吸水性ポリマーが存在していた。
【００８２】
〔実施例５〕
図２（ａ）に示す坪量配置を有するものとし、第１列Ｌ１と第２列Ｌ２とのなす角度θが９０度となるように交差した交差形状とした他は、実施例１と同様の幅及び列間隔を有する吸収性シートを製造した。得られた吸収性シートには、厚み方向に三等分したいずれの部位にも吸水性ポリマーが存在していた。
【００８３】
〔比較例１〕
図２（ｂ）に示す坪量配置を有するものとし、列の幅Ｗ１を２ｍｍとし、列の間隔Ｗ２を６ｍｍとした他は、実施例１と同様に吸収性シートを製造した。
【００８４】
〔比較例２〕
繊維構造体１１に形成されている高坪量部１１ｂ及び低坪量部１１ａの延びる方向が、湿潤紙匹１２Ａに形成されている高坪量部１２ｂ及び低坪量部１２ａの延びる方向と一致するように、湿潤紙匹１２Ａ上に繊維構造体１１を重ね合わせて乾燥した他は、実施例１と同様に吸収性シートを製造した。この吸収性シートは、低坪量領域及び高坪量領域のみが交互に存在しており、低坪量領域と高坪量領域とがそれぞれ線状に延びて形成されているものであった。
【００８５】
〔比較例３〕
線状に形成された低坪量領域の幅を２ｍｍとし、低坪量領域どうしの間隔を６ｍｍとした他は、比較例２と同様に、低坪量領域及び高坪量領域のみが交互に存在しており、低坪量領域と高坪量領域とがそれぞれ線状に延びて形成されている吸収性シートを製造した。
【００８６】
〔比較例４〕
坪量分布が均一な繊維複合体を形成して乾燥し、吸収性シートを製造した。本比較例の吸収性シートは、一枚のシートに坪量の異なる領域が存在せず、坪量が均一のシートであった。
【００８７】
〔比較例５〕
ブロック状の坪量分布パターンを有する吸収性シートを混合積繊法によって製造した。詳細には、ブロック状の集積用凹部が外周面の周方向に一定の間隔で形成された積繊ドラムを備えた公知の積繊装置を用い、集積用凹部の底面から吸引しつつ、ダクト内に、吸水性ポリマーとパルプ繊維とを混合したコア材料を供給することによって、集積用凹部の形状に堆積したコア材料を得た。そのコア材料を、集積用凹部から離型することで、吸収性シートの前駆体を得た。吸収性シートの前駆体は、コアラップシートで被覆し、ロータリーカッターでカットした。このようにして吸収性シートを得た。
【００８８】
〔比較例６〕
図２（ｂ）に示す坪量配置を有するものとし、第１列Ｌ１どうしの間隔と、第２列Ｌ２どうしの間隔Ｗ２とをそれぞれ８ｍｍとする交差形状とした他は、実施例１と同様に吸収性シートを製造した。得られた吸収性シートには、厚み方向に三等分したいずれの部位にも吸水性ポリマーが存在していた。
【００８９】
〔破断強度の評価〕
引張圧縮試験機（株式会社島津製作所製、ＡＧ−ＩＳ）を用いて、ＪＩＳ  Ｐ  ８１１３に準じて、吸収性シートの破断強度を引張試験によって測定した。詳細には、各実施例及び比較例の測定サンプルとして、その寸法が長さ（縦方向Ｘ２００ｍｍ×幅（横方向Ｙ）２５ｍｍであるシートを用いた。これらの測定サンプルを、５０Ｎのロードセルを用い、チャック間距離を１８０ｍｍとし、その横方向に伸長させるように引張速度２０ｍｍ／ｍｉｎで引っ張り、破断時の最大荷重（ｃＮ）を記録した。１つの測定対象部位につき５つの測定サンプルを用意してそれぞれの最大荷重を測定し、それらの平均値をＣＤ方向破断強度（ｃＮ）とした。ＣＤ方向強度が高いほど、シートの強度が高いものである。結果を表１に示す。
【００９０】
〔ねじれ剛性の評価〕
実施例及び比較例のねじれ剛性は、以下の方法で評価した。詳細には、長さ１２０ｍｍ×幅７５ｍｍにカットしたサンプルを用いた。測定条件は、チャック間距離：１００ｍｍ、ねじり角：０ｄｅｇ、−４０ｄｅｇ、＋４０ｄｅｇ、０ｄｅｇの順、ねじり速度：６６．６７ｄｅｇ／ｓｅｃ、初期張力：５０ｇにて行った。チャック下部をスティッピングモーターで回転させ、チャック上部にかかるトルク（ｍＮ×ｍ）と軸方向荷重（ｍＮ）とを測定した。ねじれ剛性（ｍＮ×ｍ２）は、ねじり角をＸ軸に、トルクをＹ軸にプロットしたときに、ねじり角が０ｄｅｇ〜５ｄｅｇのときの傾きで表される。ねじれ剛性が低いほど、シートがしなやかで、柔軟性を有するものである。結果を表１に示す。
【００９１】
〔繰り返し通液時間の評価〕
実施例及び比較例の繰り返し通液時間は、その所要時間を基準として、以下の方法で評価した。詳細には、内径５ｃｍのガラス筒の間に、筒の開口部を覆う大きさに切り出した吸収性シートの中央部が開口部に配置するように挟み、Ｂ型粘度計（東機産業株式会社製  型番ＴＶＢ−１０Ｍ、測定条件：ローターＮｏ．１９、３０ｒｐｍ、６０秒間）を用いて測定した粘度が、２５℃で８ｍＰａ・ｓになるように血球・血漿比率を調整した馬無菌脱繊血（株式会社日本生物材料センター製）３ｇを注入し、筒から２ｇの馬無菌脱繊血が通液するまでの時間を測定した。この操作を再度行い、２回目に注入した際の通液時間を繰り返し通液時間（秒）とした。繰り返し通液時間の測定は独立して２回行い、２回の測定値の平均値を示した。繰り返し通液時間が短いほど、シートが高い通液性を有するものである。結果を表１に示す。
【００９２】
【表１】
2020044273.tif 000003
【００９３】
表１に示すように、実施例の吸収性シートは、異なる坪量領域を複数備えた場合でもシート厚みが薄いものとなっている。また、実施例の吸収性シートは、比較例の吸収性シートと比較して、強度、柔軟性及び通液性を高いレベルで兼ね備えていることも判る。
【符号の説明】
【００９４】
１０  吸収性シート
１１  繊維構造体
１２Ａ  湿潤紙匹
１５  吸水性ポリマー
１００  製造装置
２２  抄紙網
Ｈ  高坪量領域
Ｍ  中坪量領域
Ｌ  低坪量領域
ＭＤ  搬送方向
Ｘ  縦方向
Ｙ  横方向
【図１】
2020044273.tif 000004
【図２】
2020044273.tif 000005
【図３】
2020044273.tif 000006
【図４】
2020044273.tif 000007